(57)【特許請求の範囲】
【請求項１】
銅多孔質焼結体を備え、前記銅多孔質焼結体の片面または両面に、絶縁体、高分子ゲル電解質または固体電解質が形成されている集電体と、
負極活物質と、
を含む非水電解質二次電池用負極であって、
前記銅多孔質焼結体が、三次元網目構造の金属骨格を有し、かつ前記金属骨格間に空孔を有し、
前記負極活物質が、前記集電体の銅多孔質焼結体の空孔内に形成され、かつＳｉおよびＳｎからなる群より選択される少なくとも１種を含む
ことを特徴とする、非水電解質二次電池用負極。
【請求項２】
請求項１記載の非水二次電池用負極を含む、非水電解質二次電池。
【発明の詳細な説明】
【技術分野】
【０００１】
本発明は、非水電解質二次電池用負極、特に、リチウムイオン二次電池やリチウムイオンポリマー二次電池に適した銅多孔質焼結体を用いた負極に関するものである。
【背景技術】
【０００２】
近年、非水電解質二次電池、中でもリチウムイオン二次電池やリチウムイオンポリマー二次電池が、電気自動車、ハイブリッド型自動車等にも用いられるようになり、そのような用途拡大に伴って、電池における電極集電体に、高容量化、高出力化、高信頼性等への対応が要求されている。
【０００３】
一般的に、リチウムイオン二次電池は、正極活物質として、コバルト酸リチウム（ＬｉＣｏＯ２）、ニッケル酸リチウム（ＬｉＮｉＯ２）及びこれらの固溶体であるＬｉ（Ｃｏ１−ｘＮｉｘ）Ｏ２、又はスピネル型構造を有するＬｉＭｎ２Ｏ４等のリチウム遷移金属酸化物を、負極活物質として、黒鉛等の炭素材料を用い、また、液体の有機化合物からなる溶媒とリチウム化合物からなる溶質とを非水電解質として用いている。
【０００４】
このリチウムイオン二次電池は、充電時には、正極活物質であるリチウム遷移金属酸化物中のリチウム原子（Ｌｉ）が、リチウムイオン（Ｌｉ＋）となって負極の炭素層間に挿入される（インターカレーション）。一方、放電時には、リチウムイオン（Ｌｉ＋）が、炭素層間から離脱（デインターカレーション）して正極に移動し、元の正極活物質に挿入される。このリチウムイオンの挿入脱離により充放電反応が進行している。
【０００５】
このようなリチウムイオン二次電池は、それぞれ、正極・負極集電体としての金属箔の上に、正極・負極活物質を塗布して、正極・負極を作製し、これらを捲回あるいは積層して構成されている。従来、リチウムイオン二次電池は、主に、携帯電話、ノートパソコン等のポータブル機器の電源として用いられてきた。しかしながら、上述のように、近年、電気自動車、ハイブリッド型自動車等にも用いられるようになり、そのような用途拡大に伴って、リチウムイオン二次電池に、高容量化、高出力化、高信頼性等への対応が要求されている。
【０００６】
そこで、リチウムイオン二次電池の高容量化等のために、負極活物質として、高容量のＳｉ系やＳｎ系の負極活物質が検討されているが、このＳｉ系等の負極活物質は、充電時にリチウムイオンを吸蔵し、体積が増加する。このため、充放電により活物質の膨張収縮が生じ、活物質に割れが生じたり、負極活物質が集電体から剥離し、充放電サイクルが低下したりすることが知られている（特許文献１の第０００４段落等）。
【０００７】
また、リチウムイオン二次電池のサイクル寿命の長期化を目的として、リチウムイオン二次電池用集電体に、電析により形成された多孔質金属箔が提案されている（特許文献２）。しかしながら、上記多孔質金属箔では、高容量のＳｉ系やＳｎ系の負極活物質を用いたリチウムイオン二次電池を作製したとき、充放電時の活物質の膨張収縮に伴う活物質の割れに起因する、活物質層中での活物質の脱落を防ぐことは難しいことがわかった。
【先行技術文献】
【特許文献】
【０００８】
【特許文献１】特開２００８−２７０１４７号公報
【特許文献２】特開２００５−１２９２６４号公報
【発明の概要】
【発明が解決しようとする課題】
【０００９】
本発明は、リチウムイオン二次電池をはじめとする非水二次電池に用いられるＳｉまたはＳｎ系負極活物質の、充放電時の膨張収縮に伴う活物質の割れに起因する、活物質層中での活物質の脱落を防ぎ、サイクル特性の良好な非水電解質二次電池の製造を可能にするための、非水電解質二次電池用負極を提供することを目的とする。
【課題を解決するための手段】
【００１０】
本発明は、以下に示す構成によって上記課題を解決した非水電解質二次電池用負極、非水電解質二次電池に関する。
（１）銅多孔質焼結体を備え、前記銅多孔質焼結体の片面または両面に、絶縁体、高分子ゲル電解質または固体電解質が形成されている集電体と、
負極活物質と、
を含む非水電解質二次電池用負極であって、
前記銅多孔質焼結体が、三次元網目構造の金属骨格を有し、かつ前記金属骨格間に空孔を有し、
前記負極活物質が、前記集電体の銅多孔質焼結体の空孔内に形成され、かつＳｉおよびＳｎからなる群より選択される少なくとも１種を含む
ことを特徴とする、非水電解質二次電池用負極。
（２）上記（１）記載の非水二次電池用負極を含む、非水電解質二次電池。
【発明の効果】
【００１１】
本発明（１）によれば、三次元網目構造の金属骨格を有する銅多孔質焼結体の空孔内に負極活物質を形成することにより、負極活物質の割れが発生しても、銅多孔質焼結体の金属骨格内に割れた活物質が保持されることにより活物質の充放電が可能で、さらに銅多孔質焼結体に形成された、絶縁体、高分子ゲル電解質または固体電解質により、割れた活物質が保持される、２段階での割れた負極活物質の保持が可能な非常に高信頼性の非水電解質二次電池を提供することができる。また、銅多孔質焼結体は、金属骨格内にも空孔を有するので、非常に微細な割れた活物質も保持することができる。
【図面の簡単な説明】
【００１２】
【図１】銅多孔質焼結体の形状を示す斜視図である。
【図２】本発明の集電体の断面図の一例である。
【図３】実施例、従来例で作製したコインセルの断面図である。
【発明を実施するための形態】
【００１３】
以下、本発明を実施形態に基づいて具体的に説明する。なお、％は特に示さない限り、また数値固有の場合を除いて質量基準の％である。
【００１４】
本発明の非水電解質二次電池用負極は、銅多孔質焼結体を備え、前記銅多孔質焼結体の片面または両面に、絶縁体、高分子ゲル電解質または固体電解質が形成されている集電体と、
負極活物質と、
を含む非水電解質二次電池用負極であって、
前記銅多孔質焼結体が、三次元網目構造の金属骨格を有し、かつ前記金属骨格間に空孔を有し、
前記負極活物質が、前記集電体の銅多孔質焼結体の空孔内に形成され、かつＳｉおよびＳｎからなる群より選択される少なくとも１種を含む
ことを特徴とする。
【００１５】
銅多孔質焼結体は、三次元網目構造の金属骨格を有し、かつ前記金属骨格間に空孔を有する。より詳しくは、銅多孔質焼結体は、三次元網目構造の金属骨格により、空孔を形成する。また、金属骨格自体も、高気孔率であるという特徴を有する。図１に、銅多孔質焼結体の形状を示す斜視図を示す。
【００１６】
銅多孔質焼結体の金属骨格は、所望の銅多孔質焼結体強度、空孔径および空孔率を得るために、金属骨格径（金属骨格を形成する各金属骨の最も細い部分の太さ）が５〜１００μｍであることが好ましい。また、この金属骨格は、孔径０．１〜３μｍの骨格内空孔を有するものが好ましい。ここで、金属骨格径および骨格内空孔の空孔径は、骨格表面および骨格断面の走査電子顕微鏡写真により測定する。
【００１７】
また、金属骨格間の空孔（以下、骨格間空孔という）は、活物質、Ｌｉイオン導電性物質等を含ませやすくする観点、および電解液との良好な導電性確保の観点から、連通していることが好ましい。
【００１８】
骨格間空孔の空孔径は、所望量の活物質を充填させる観点から、２０〜５００μｍであることが好ましい。なお、圧延後には、骨格間空孔の空孔径は、銅多孔質焼結体の長手方向が長い楕円形状となり、長手方向の空孔径は、３０〜６００μｍであると好ましく、厚さ方向の空孔径は、１０〜２００μｍであると好ましい。ここで、空孔径は、試料の表面および断面の走査電子顕微鏡写真により測定する。
【００１９】
銅多孔質焼結体の全体気孔率は、所望量の活物質を充填させる観点から、７０〜９９％であることが好ましく、８０〜９７％であると、より好ましい。なお、圧延後の空孔率は、１０〜６０％であると好ましく、１５〜４０％であると、より好ましい。ここで、気孔率は、銅多孔質焼結体の寸法、質量、および密度から算出する。
【００２０】
銅多孔質焼結体の厚さは、非水電解質二次電池のエネルギー密度向上の観点から、圧延前で０．０５〜５ｍｍであると好ましく、０．１〜３ｍｍであると、より好ましい。銅多孔質焼結体の厚さは、圧延後では０．０３〜３ｍｍであると好ましく、０．８〜２．５ｍｍであると、より好ましい。
【００２１】
銅多孔質焼結体の幅は、一般的には、非水電解質二次電池の形状から決定されるが、複数個分の幅で銅多孔質焼結体を作製した後、活物質を含有し、圧延した後、スリット等により１個分の幅とすることもできる。
【００２２】
銅多孔質焼結体は、通常、ロール状で作製されるので、銅多孔質焼結体の長さは、通常、多数個分の長さで作製され、活物質を含有し、圧延した後、カット等により１個分の長さとされる。
【００２３】
上記銅多孔質焼結体の片面または両面に形成される絶縁体としては、非水電解質に溶解しないことが必要であり、活物質の結合剤として使用されるものや、セパレーターとして使用されるもの等が挙げられる。活物質の結合剤として好適な材料は、後述する。セパレーター材料として、好適な材料としては、例えば、ポリエチレン、ポリプロピレン等のポリオレフィン樹脂、ポリ塩化ビニル樹脂、ポリスチレン、ポリ酢酸ビニル、エチレン−酢酸ビニル共重合体、エチレン−塩化ビニル共重合体等の熱可塑性樹脂、低分子量ポリエチレン、低分子量ポリプロピレン、それらの共重合体、マイクロクリスタリンワックス、ポリエチレンワックス、酸化ポリエチレンワックスまたはそれらの混合物等の合成ワックス、カルナバワックス等の天然ワックスあるいはそれらの誘導体又はそれらの混合物が挙げられる。
【００２４】
上記銅多孔質焼結体の片面または両面に形成される高分子ゲル電解質としては、特に限定されないが、イオン伝導性を有する電解質用高分子に電解液を含んだもの、イオン伝導性を持たない電解質用高分子の骨格中に同様の電解液を保持させたもの等が挙げられる。ここで、イオン伝導性を有する電解質用高分子としては、後述する高分子系の固体電解質等が用いられる。
【００２５】
また、イオン伝導性を持たない電解質用高分子としては、例えば、ポリフッ化ビニリデン（ＰＶＤＦ）、ポリフッ化ビニリデン−ヘキサフルオロプロピレン（ＰＶＤＦ−ＨＦＰ）共重合体、ポリビニルクロライド（ＰＶＣ）、ポリアクリロニトリル（ＰＡＮ）、ポリメチルメタクリレート（ＰＭＭＡ）等のゲル化ポリマーを形成するモノマーが使用できる。ただし、これらに限定されるわけではない。なお、ＰＡＮ、ＰＭＭＡ等は、どちらかといえばイオン伝導性がほとんどない部類に入るものであるため、上記イオン伝導性を有する電解質用高分子とすることもできるが、ここでは高分子ゲル電解質に用いられるイオン伝導性を持たない電解質用高分子として例示した。
【００２６】
高分子ゲル電解質に含まれる電解液としては、上記の電解質塩を含み、プロピレンカーボネート（ＰＣ）、エチレンカーボネート（ＥＣ）等の環状カーボネート類；ジメチルカーボネート、メチルエチルカーボネート、ジエチルカーボネート等の鎖状カーボネート類；テトラヒドロフラン、２−メチルテトラヒドロフラン、１，４−ジオキサン、１，２−ジメトキシエタン、１，２−ジブトキシエタン等のエーテル類；γ−ブチロラクトン等のラクトン類；アセトニトリル等のニトリル類；プロピオン酸メチル等のエステル類；ジメチルホルムアミド等のアミド類；酢酸メチル、蟻酸メチルの中から選ばれる少なくともから少なくとも１種以上を混合した、非プロトン性溶媒等の有機溶媒（可塑剤）を用いたもの等が挙げられる。
【００２７】
高分子ゲル電解質中の電解質用高分子（ホストポリマー）と電解液との比率（質量比）は、使用目的等に応じて決定すればよいが、２：９８〜９０：１０の範囲である。これにより、電極活物質層の外周部からの電解質の染み出しについても、絶縁層や絶縁処理部を設けることで効果的にシールすることができる。
【００２８】
上記銅多孔質焼結体の片面または両面に形成される固体電解質としては、イオン伝導性を有するものであれば特に限定されない。例えば、無機系の固体電解質であれば、チオリシコンやＬｉ４ＳｉＯ４−Ｌｉ３ＢＯ３やＬｉＸ−Ｌｉ２Ｏ−ＭｍＯｎ（Ｘ＝Ｉ，Ｂｒ，Ｃｌ；Ｍ＝Ｂ，Ｓｉ，Ｐ等、ｍ，ｎは１〜５の数である）等のリチウムイオン導電性ガラス等が挙げられ、高分子系の固体電解質であれば、ポリエチレンオキシド（ＰＥＯ）、ポリプロピレンオキシド（ＰＰＯ）、これらの共重合体等が挙げられる。ポリアルキレンオキシド系高分子は、電解質塩をよく溶解し、また、架橋構造を形成することによって、優れた機械的強度が発現する。ここで、電解質塩としては、ＬｉＢＯＢ（リチウムビスオキサイドボレート）、ＬｉＰＦ６、ＬｉＢＦ４、ＬｉＣｌＯ４、ＬｉＡｓＦ６、ＬｉＴａＦ６、ＬｉＡｌＣｌ４、Ｌｉ２Ｂ１０Ｃｌ１０等の無機酸陰イオン塩、ＬｉＣＦ３ＳＯ３、Ｌｉ（ＣＦ３ＳＯ２）２Ｎ、Ｌｉ（Ｃ２Ｆ５ＳＯ２）２Ｎ等の有機酸陰イオン塩等が挙げられる。
【００２９】
図２に、本発明の集電体の断面図の一例を示す。銅多孔質焼結体１の表面に絶縁体２が形成されている。銅多孔質焼結体１の表面に、絶縁体が形成される場合には、図２に示すように、銅多孔質焼結体１の金属骨格の端部（外表面）に絶縁体２が形成されていて、空孔部には形成されていないことが好ましい。なお、銅多孔質焼結体の空孔の一部を絶縁体が覆っていると負極活物質の脱落をより確実に抑制する観点から好ましいが、全部を覆うとＬｉイオンの移動を妨げるため好ましくない。
【００３０】
また、銅多孔質焼結体の表面に、高分子ゲル電解質または固体電解質が形成されているときには、図２に示すように、銅多孔質焼結体１の金属骨格の端部に形成されていると、Ｌｉイオンの移動し易さの観点から好ましいが、高分子ゲル電解質または固体電解質が、銅多孔質焼結体の空孔の一部または全部を覆っていると負極活物質の脱落をより確実に抑制する観点から好ましい。なお、絶縁体、高分子ゲル電解質または固体電解質を銅多孔質焼結体の片面または両面のいずれに形成するかは、非水二次電池の構造により、適宜選択することができる。なお、絶縁体、高分子ゲル電解質または固体電解質の厚さは、電池短絡をより確実に抑制する観点から、５〜１００μｍが好ましい。
【００３１】
銅多孔質焼結体の空孔内に形成される活物質としては、Ｓｉ、金属シリサイド、ＢドープＳｉ、ＰドープＳｉ、金属Ｓｎ、Ｓｎを含む固溶体、Ｓｎを含む金属間化合物等が、挙げられる。ここで、金属シリサイドとしては、ＦｅｘＳｉ１−ｘ、ＣｕｙＳｉ１−ｙ、ＮｉｚＳｉ１−ｚ等（但し、ｘ、ｙ及びｚ＜１）が、挙げられる。
【００３２】
この活物質は、平均粒径０．０２μｍ〜２０μｍの粒子である。０．０２μｍ未満では凝集し易くなるため取扱い難く、２０μｍを越えると充放電時に無機質粒子の著しい体積変化により、歪みが発生して粒子が微粉化し過ぎる不具合を生じるためである。無機質粒子の平均粒径は０．０５μｍ〜１０μｍの範囲が、より好ましい。ここで、平均粒子径は、レーザー回折法によって測定する。
【００３３】
銅多孔質焼結体１００質量部に対して、活物質を１００〜８００質量部含むと、非水電解質二次電池のエネルギー密度向上の観点から好ましく、２５０〜７５０質量部含むとより好ましい。ここで、活物質の定量分析は、ＩＣＰ法で行う。
【００３４】
また、銅多孔質焼結体の空孔には結合剤を含有させてもよく、結合剤としては、例えば、ポリフッ化ビニリデン（ＰＶＤＦ）、ポリテトラフルオロエチレン（ＰＴＦＥ）、ＳＢＲ、ポリイミド等が挙げられるが、これらに限定されない。
【００３５】
銅多孔質焼結体１００質量部に対して、結合剤を２〜８０質量部含むと、銅多孔質焼結体の空孔内に活物質を適切に保持し、活物質の欠落を防止する観点から好ましい。
【００３６】
また、銅多孔質焼結体の空孔内には導電助剤を含有させてもよく、導電助剤としては、例えば、カーボンブラック、アセチレンブラック、ケッチェンブラック等を挙げることができるが、これらに限定されない。
【００３７】
銅多孔質焼結体１００質量部に対して、導電助剤を１〜１００質量部含むと、非水電解質二次電池の高出力化、および活物質の欠落を防止する観点から好ましい。
【００３８】
本発明の非水電解質二次電池用電極を使用するときの非水電解質としては、上述した電解液が挙げられるが、通常の二次電池で用いられるものであればよく、特に限定されない。
【００３９】
〔非水電解質二次電池用負極の製造方法〕
銅多孔質焼結体の製造方法は、公知であり、例えば、以下のようにして製造することができる。原料として、炭素数５〜８の非水溶性炭化水素系有機溶剤：０．０５〜１０質量％；界面活性剤：０．０５〜５質量％；水溶性樹脂結合剤：０．５〜２０質量％；平均粒径：０．５〜５００μｍの銅粉：５〜８０質量％；必要に応じて、多価アルコール、油脂、エーテル、およびエステルのうちの１種または２種以上からなる可塑剤：０．１〜１５質量％；水：残部、からなる配合組成を有する混合物を、公知のプラネタリーミキサー、ボールミル、ヘンシェルミキサー等を用いて、作製する。この混合物を、例えば、公知のドクターブレード法やスリップキャスト法などの方法で所定形状の成形体に成形した後、この成形体を５℃以上の温度に保持すると、水よりも大きい蒸気圧を有する非水溶性炭化水素系有機溶剤が気化し、ガスとなって成形体から蒸発するので、成形体内に、微細で整寸された気泡が多数発生した多孔質成形体が、形成される。この多孔質成形体は、水溶性樹脂結合剤によってハンドリング可能な強度をもち、また可塑剤によって可塑性も具備する。この多孔質成形体を、水素を含む還元雰囲気中、８５０〜１０５０℃で５〜３０分間焼結すると、三次元網目構造の金属骨格を有し、かつ前記金属骨格間に空孔を有する銅多孔質焼結体が得られる。
【００４０】
銅多孔質焼結体に、絶縁体、高分子ゲル電解質または固体電解質（以下、「絶縁体等」という）を形成する方法は、絶縁体等のスラリーを調整して、銅多孔質焼結体面に塗工し、成膜後多孔質化するする方法、絶縁体等から予めフイルムを形成し、これを銅多孔質焼結体面にラミネートし、多孔質化する方法、あるいは絶縁体等のフイルムを離型紙等の基材面に形成し、これを銅多孔質焼結体面に網点状に転写する方法、絶縁体等のスラリーを印刷方法によって網点状に印刷する方法等が挙げられるが、銅多孔質焼結体面と絶縁体等との密着性を考慮すれば、絶縁体等のスラリーを塗工し、多孔質化する方法が簡便であり好適である。絶縁体等のスラリーの粘度が低ければ、塗工された薄膜状の絶縁体等のスラリーに、銅多孔質焼結体面を接触させることにより、多孔質化した絶縁体等を形成することができる。なお、銅多孔質焼結体に、固体電解質を形成する場合には、蒸着法等を用いることもできる。
【００４１】
絶縁体等を多孔質化する方法としては、（１）感熱ヘッドやフラッシュ露光等を用い、絶縁体等に孔をあけ、多孔質化する方法、（２）溶融転写方式を用い、フイルム上に絶縁体等を形成した後、感熱ヘッド若しくはレーザー光により、フイルム側から絶縁体等を電極板面に網点状に溶融転写させて多孔質化する方法、（３）スクリーン印刷にて絶縁体等のスラリーを銅多孔質焼結体面に網点状に印刷して多孔質層とする方法、（４）グラビアロールを用いて絶縁体等のスラリーを銅多孔質焼結体面に網点状に印刷して多孔質化する方法、等が挙げられるが、上記例示の方法に限定されない。
【００４２】
次に、負極活物質の製造方法を説明する。先ず、Ｓｉ、金属シリサイド、ＢドープＳｉ、ＰドープＳｉ、金属Ｓｎ、Ｓｎを含む固溶体、Ｓｎを含む金属間化合物等の原料を用意する。この物質を粉砕して平均粒径０．０２μｍ〜２０μｍの負極活物質を作製する。なお、平均粒径０．０２μｍ〜２０μｍの無機質粒子を作製する方法は粉砕法に限らず、アトマイズ法やプラズマ法など公知の方法により作製することができる。
【００４３】
活物質、場合により、結合剤、導電助剤を含むスラリーは、例えば、以下のようにして得ることができる。まず、活物質、導電助剤等を均一に混合した後、有機溶媒、結合剤を加えて、スラリーとする。または、導電助剤を有機溶媒に分散した後、活物質、結合助剤を加える、あるいは、結合剤を有機溶媒に溶解、または均一に分散させ、この混合液と活物質粉末、導電助剤を混合してスラリーとする、等の方法があるが、特に限定されない。このとき、用いる装置は、プラネタリーミキサー、ボールミル、ヘンシェルミキサー等の当業者が通常使用するものでよい。ここで、有機溶媒は、次の銅多孔質焼結体を、スラリーに浸漬させる工程で、銅多孔質焼結体にスラリーが容易に浸漬できる粘度、例えば１０〜６０Ｐａ・ｓ、となるように加えることが好ましい。
【００４４】
上記結合剤を溶解または分散させる有機溶媒としては、テトラヒドロフラン（以下、ＴＨＦという）、メチルエチルケトン、メチルイソブチルケトン、トルエン、キシレン、Ｎ−メチルピロリドン、アセトン、アセトニトリル、ジメチルカーボネート、酢酸エチル、酢酸ブチル等が使用できるが、乾燥により選択的にこの有機溶媒を除去するため、ＴＨＦ、アセトン等の沸点１００℃以下の揮発性の有機溶媒、あるいは結合剤の溶解能力が高いＮ−メチルピロリドンが好ましい。
【００４５】
次に、銅多孔質焼結体の空孔に、活物質のスラリーを充填し、乾燥する。充填させる方法は、銅多孔質焼結体を活物質のスラリーにディッピングする方法、銅多孔質焼結体の上部からスラリーを注ぐ方法等が挙げられ、さらに、２本のロール間を通したり、へらでこすったりして表面に付着した余剰の活物質のスラリーを内部に押し込むことによって、より効果的に銅多孔質焼結体の空孔に活物質を充填することができる。乾燥は、大気中で放置してもよく、乾燥機等を用いてもよい。乾燥後、銅多孔質焼結体と、活物質および結合剤等との質量比を測定し、活物質および結合剤等の質量比が低い場合には、再度、浸漬・乾燥を繰り返し、所望量とすることができる。他方、活物質および結合剤等の質量比が高い場合には、スラリーの粘性を低くして、浸漬・乾燥をやり直し、所望量とすることができる。なお、銅焼結体に、活物質スラリーを浸漬した後、銅多孔質焼結体の片面または両面に、絶縁体、高分子ゲル電解質または固体電解質を形成して、負極を製造することもできる。
【００４６】
次に、活物質および結合剤を含む銅多孔質焼結体を圧延し、非水電解質二次電池用負極を得る。圧延により銅多孔質焼結体を所望の厚さまで、圧延することができ、電極体の空隙率を減少させ、電極密度を高めることができる。ここで、電極厚さは、０．０３〜３ｍｍであると、好ましい。ここで、プレス等によっても銅多孔質焼結体の密度を高くすることができるが、生産性の観点から圧延が好ましい。上記のような工程により、熱履歴に敏感な負極活物質であっても、負極活物質を過度の高温にせずに、負極を製造することができる。
【００４７】
本発明の非水電解質二次電池用電極は、高信頼性の非水電解質二次電池に、非常に有効に利用される。
【実施例】
【００４８】
以下、実施例により、本発明を詳細に説明するが、本発明はこれらに限定されるものではない。
【００４９】
〔銅多孔質焼結体の製造〕
まず、平均粒子径：１５μｍの銅粉末：５００ｇを用意した。バインダー溶液は、バインダー溶液：１００質量部に対して、カルボキシメチルセルロースアンモニウム：５質量部、グリセリン:１０質量部、ポリエチレングリコール：１０質量部、アルキルベタイン：１質量部、残部水の比率で、合計５００ｇで調製した。
【００５０】
銅粉末：５０質量部と、バインダー溶液：４９質量部と、ヘキサン：１質量部を合計５００ｇで混合して、粘性組成物を調製した。
【００５１】
次に、この粘性組成物を、ドクターブレード法にて剥離剤が塗布されたポリエチレンシート上に引き伸ばして塗布し、温度および湿度を一定時間保持するよう管理して、気泡を整寸化した後、大気乾燥機にて温度７０℃で乾燥させた。このときの粘性組成物の塗布厚さは、０．３５ｍｍであり、上記温度は３５℃、湿度は９０分、および保持時間は２０分であった。続く乾燥は、７０℃で５０分間行った。そして、乾燥後の粘性組成物を、ポリエチレンシートから剥がし、直径１００ｍｍの円形に切り出して、焼結前成形体を得た。
【００５２】
この焼結前成形体を、ジルコニア敷粉を敷いたアルミナセッターの上に載置して、大気雰囲気中で仮焼成（脱バインダー）を行った後に、加熱焼成し、銅多孔質焼結体を得た。脱バインダーは、６００℃で３０分間行った。加熱焼成は、窒素水素混合雰囲気中、１０００℃で１５分間行った。得られた銅多孔質焼結体の厚さは、１．２ｍｍだった。
【００５３】
〔銅多孔質焼結体と絶縁体を備えた集電体１の製造〕
三洋化成工業製ポリエチレンワックス（数平均分子量：４０００、軟化点：１５２℃）を１７０℃で溶融させた融液に、得られた銅多孔質焼結体の表面（片面）を接触させ、集電体１を製造した。得られた集電体１の厚さは、１．２２ｍｍだった。
【００５４】
〔銅多孔質焼結体とポリマー電解質を備えた集電体２の製造〕
フッ化ビニリデン−ヘキサフルオロプロピレン共重合体（エルフアトケム製、Ｋｙｎａｒ２８０１：ヘキサフルオロプロピレン１２ｗｔ％含有品）４０ｇを、ジメチルカーボネート２００ｇに６０℃で溶解した後、１Ｍ  ＬｉＰＦ６／ＥＣ＋ＰＣ（１：１（体積比））の非水電解質８０ｇを撹拌混合し、ポリマー電解質スラリーを調整した。ポリマー電解質スラリーに、得られた銅多孔質焼結体の表面（片面）を接触させ、集電体２を製造した。得られた集電体２の厚さは、１．２３ｍｍだった。
【００５５】
〔銅多孔質焼結体と固体電解質を備えた集電体３の製造〕
直径：１００ｍｍ、厚さ：０．０３ｍｍで、プロピレンカーボネート電解液を含むポリエチレンオキシドの固体電解質薄板を用意した。得られた銅多孔質焼結体の表面（片面）を、固体電解質薄板の一面に熱圧着し、集電体３を製造した。得られた集電体３の厚さは、１．２２ｍｍだった。
【００５６】
〔非水電解質二次電池用電極の製造〕
（実施例１）
活物質として平均粒径：２μｍのＳｉ粉末と、結合剤としてポリフッ化ビニリデン（ＰＶＤＦ）とを、質量比９０：１０で、合計２００ｇ混合して負極剤を調製し、この負極剤に溶剤としてＮ−メチル−２ピロリドン１６２ｇを混合して負極活物質スラリーを調製した。
【００５７】
次に、この負極活物質スラリーに、作製した集電体１の絶縁体を形成していない面を１０分間浸漬し、取り出して乾燥させた後に、圧延して厚さ０．５ｍｍの実施例１のリチウムイオン電池の負極を作製した。ここで、負極活物質スラリーに、集電体１を浸漬し、乾燥した後、圧延前に、集電体１表面に付着した負極活物質スラリーを拭き取り、ほぼ全量の活物質、導電助剤および結合剤が、集電体１の空孔内に含まれるようにした。なお、浸漬時には、絶縁体に負極活物質スラリーが侵入しないよう留意した。
【００５８】
（実施例２、３）
実施例２は、集電体１の替わりに集電体２を使用した以外は、実施例１と同様にして、実施例３は、集電体１の替わりに集電体３を使用した以外は、実施例１と同様にして、リチウムイオン電池の負極を作製した。
【００５９】
（実施例４）
実施例４の負極としては、負極活物質として、平均粒径：１．６μｍのＳｎ粉末を使用した以外は、実施例１と同様にして、リチウムイオン電池の負極を作製した。
【００６０】
（従来例１）
従来例１の負極としては、銅多孔質焼結体をそのまま集電体として用いた以外は、実施例１と同様にして、リチウムイオン電池の負極を作製した。
【００６１】
〔非水電解質二次電池用電極の性能試験〕
（放電容量試験）
非水電解質二次電池の試験セルを作製した。図３に、用いた試験セルの構成の模式図を示す。
【００６２】
活物質としてコバルト酸リチウム（ＬｉＣｏＯ2）粉末と、導電材としてケッチェンブラック（ＫＢ）と、結着剤としてポリフッ化ビニリデン（ＰＶＤＦ）とを、質量比８０：１０：１０で、合計２００ｇ混合して正極剤を調製し、この正極剤に溶剤としてＮ−メチル−２ピロリドン１６２ｇを混合して、正極活物質スラリーを調製した。この正極活物質スラリーをアルミニウム箔上に塗布、乾燥した後、幅：３０ｍｍ、長さ：４０ｍｍに切断し、正極１０とした。これに、アルミニウム製の正極集電タブ１０ａを溶接した。
【００６３】
負極１１として、実施例１〜４および従来例の負極を、それぞれ、幅：３０ｍｍ、長さ：４０ｍｍに切断し、ニッケル製の負極集電タブ１１ａを溶接した。
【００６４】
また、セパレーター１２として、ポリプロピレン微多孔膜（厚さ：２０μｍ）のセパレーター１２を幅：３２ｍｍ、長さ：４２ｍｍに切断した。これらを、負極集電タブ１１ａ、負極１１、セパレーター１２、正極１０、正極集電タブ１０ａの順に重ねて、積層体を作製した。このとき、絶縁体等とセパレーター１２が接触するように配置した。
【００６５】
上記積層体が収容可能な大きさに切断された、一対のアルミニウムラミネートフィルム１３ａ、１３ｂの３辺の溶着部１３ｃをヒートシールし、外装体１３とした。
【００６６】
不活性雰囲気中で、外装体１３の開口部からに上記積層体を挿入し、外装体１３内に積層体を収容するとともに、１Ｍ  ＬｉＰＦ６／ＥＣ＋ＰＣ（１：１（体積比））の非水電解質を注液した後、この外装体１３の開口部をヒートシールして密閉し、試験セルを作製した。
【００６７】
上記試験セルを、放電レート：１Ｃ、放電電圧：４．２〜２．８Ｖで放電を行った。表１に、これらの結果を示す。
【００６８】
（信頼性試験）
上記試験セルを、充放電レート：１Ｃ（ＣＶＣＣ充電で９０分）、充放電電圧：２．８〜４．２Ｖでの条件で、「充電→レスト：１５分→放電→レスト：１５分」を１サイクルとして、サイクル試験を行った。表１に、１００サイクル後の放電容量の結果を示す。また、〔「１００サイクル後の放電容量」／「初回の放電容量」〕を容量維持率（単位は「％」）とした。表１に、容量維持率の結果を示す。表１に、これらの結果を示す。
【００６９】
【表１】
0005515724.tif 000002
【００７０】
表１からわかるように、活物質としてＳｉ粉末を用いた実施例１〜３は、初回の放電容量が１０００ｍＡｈ以上と非常に高く、１００サイクル後の容量維持率も９０％以上と非常に良好であった。また、活物質としてＳｎ粉末を用いた実施例４も、初回放電容量が４６０ｍＡｈと高く、１００サイクル後の容量維持率も９０％以上と非常に良好であった。これに対して、従来例１は、１００サイクル後の容量維持率が７８．７％と低かった。
【００７１】
以上のように、本発明の非水電解質二次電池用負極により、高信頼性の非水電解質二次電池を製造することができる。
【符号の説明】
【００７２】
１      銅多孔質焼結体
２      絶縁体
１０    正極
１０ａ  正極集電タブ
１１    負極
１１ａ  負極集電タブ
１２    セパレーター
１３    外装体
１３ａ、１３ｂ    アルミニウムラミネートフィルム
１３ｃ    溶着部
【図１】
0005515724.tif 000003
【図２】
0005515724.tif 000004
【図３】
0005515724.tif 000005